(57)【特許請求の範囲】
【請求項１】
一般式（Ｉａ）、（Ｉｂ）若しくは（Ｉｃ）、
【化１】
0005517949.tif 000015
［式中、
Ｒ1とＲ2は相互に独立して、同一であるか又は異なって、フェニレン、ナフチレン、ピリジレン、
【化２】
0005517949.tif 000016
であり、この際、Ｒ1とＲ2はそれぞれ一回又は複数回、Ｃ1〜Ｃ22−アルキル、Ｃ3〜Ｃ22−アルケニル、Ｃ1〜Ｃ22−アルコキシ、ヒドロキシ、ニトロ、及び／又はハロゲンによって置換されていてよく、
Ｒ3とＲ4は相互に独立して、同一であるか又は異なって、水素、Ｃ1〜Ｃ22−アルキル、アリール、Ｃ1〜Ｃ22−アラルキル、
【化３】
0005517949.tif 000017
であり、この際、Ｒ3とＲ4はそれぞれ、一回又は複数回、Ｃ1〜Ｃ22−アルキル、Ｃ1〜Ｃ22−アルコキシ、ヒドロキシ、ニトロ、及び／又はハロゲンによって置換されていてよく、
Ｘは相互に独立して、同一であるか又は異なって、ハロゲンであり、
ｎ、ｐは相互に独立して、０、１、２、３、又は４であり、
ｍは０、１、２、３、又は４である］
の着色剤、又はこれらの混合物の製造方法であって、この際、
（ａ）テトラカルボン酸、又は反応条件下でアミン若しくはジアミンと反応して式Ｉａ〜Ｉｃの着色剤を形成することができるテトラカルボン酸の官能性誘導体を、
（ｂ）ｉ．脂肪族アミン、
ｉｉ．芳香族アミン、
ｉｉｉ．脂肪族ジアミン、
ｉｖ．芳香族ジアミン
ｖ．アンモニア
から選択される少なくとも１つの化合物と、
反応させ、
かつこの際、前記反応を、固体物質又は高粘性懸濁液を混練又は粉砕するための混合装置内で、成分（ａ）及び（ｂ）をともに混練若しくは粉砕することによって行い、そして、生成した粗顔料を同じ装置内でさらに加工する、製造方法。
【請求項２】
前記混合装置が、混練型の反応器、単数部材又は複数部材／単軸又は複軸の混練機、押出機、パドル式乾燥機、混合機、又は粉砕機に相応する、請求項１に記載の製造方法。
【請求項３】
さらなる加工を塩混練によって行う、請求項１又は２に記載の製造方法。
【請求項４】
さらなる加工を添加剤の存在下で行う、請求項１から３までのいずれか１項に記載の製造方法。
【請求項５】
前記反応を、湿潤剤の存在下、又は湿潤剤混合物の存在下で行う、請求項１から４までのいずれか１項に記載の製造方法。
【請求項６】
Ｒ1とＲ2が同一であり、かつ非置換のフェニレン又はナフチレンに相応する、請求項１から５までのいずれか１項に記載の製造方法。
【請求項７】
Ｒ3とＲ4が同一であり、かつアルコキシフェニル、メチル、プロピル、２，４−ジメチルフェニル、水素、又は
【化４】
0005517949.tif 000018
に相応する、請求項１から６までのいずれか１項に記載の製造方法。
【請求項８】
さらなる添加剤の存在下で反応させることを含む、請求項１から７までのいずれか１項に記載の製造方法。
【発明の詳細な説明】
【技術分野】
【０００１】
本発明は、着色剤の製造方法に関する。本発明はさらに、天然由来及び合成由来の、高分子性有機材料及び無機材料を着色するための、当該着色剤の使用に関する。更に、本発明の実施態様は、特許請求の範囲、明細書及び実施例から確認することができる。本発明による対象の前述の特徴及び以下でなお説明されるべき特徴は、その都度具体的に記載された組み合わせにおいて使用可能であるだけでなく、本発明の範囲から離れることなく、別の組み合わせにおいても使用可能である。
【０００２】
周知のように、ペリレン−３，４，９，１０−テトラカルボン酸（ペリレンテトラカルボン酸）若しくはナフタリン−１，４，５，８−テトラカルボン酸（ナフタリンテトラカルボン酸）、又はこれらの誘導体と、アンモニア又は第一級脂肪族又は芳香族アミンとの反応により、植物繊維や動物繊維を赤い色調に着色するバット染料が得られる。これらの物質は、１９１３年（ペリレン）若しくは１９２４年（ペリノン）以来、公知である。この製造は、有機溶剤中、又は水性媒体中で行うことができるが、また希釈剤の不存在下で作製することもできる（DE 386057, US 2,543,747, US 2,715,127）。
【０００３】
これに対してペリノン顔料とペリレン顔料は、約５０年来、塗料、プラスチック、及び印刷インキの着色に使用されている。同様に、ナフタリンテトラカルボン酸若しくはペリレンテトラカルボン酸、又はこれらの誘導体と、第一級脂肪族又は芳香族アミンとの反応によって有機媒体中で粗顔料が得られ、これを通常１つ又は複数の粉砕工程若しくは結晶化工程で企図する適用媒体に適合させる（DE 10 55 156, DE 10 67 157, DE 10 67 548, DE 10 67 951 , DE 10 67 952, DE 10 67 953, DE 10 70 317）。通常は、溶剤を高過剰量で用いて作製する。
【０００４】
DE 24 51 780は例えば、黒色染料としてのペリレンテトラカルボン酸ジイミドの製造及び使用を記載している。これらの化合物は、ペリレン−３，４，９，１０−テトラカルボン酸二無水物（ペリレンテトラカルボン酸二無水物）及びｎ−プロピルアミンの反応により、水性媒体中、１３０℃で製造される。染料化合物は有利には、塗料、プラスチックの着色のため、及び水性調製物（顔料調剤）として使用される。
【０００５】
WO 2005/085364 A1からは、「オールインワン反応器」、混練機、及びパドル式乾燥機内での、有機顔料とその前駆体の製造が公知である。明示的には、キナクリドン顔料、イソインドリン顔料、イソインドリノン顔料、及びキノフタロン顔料の製造が記載されている。
【０００６】
WO 2004/0764570 A1には、１，４−ジケトピロロ［３，４−ｃ］ピロールの溶剤不使用合成、並びにとりわけ塗料、インク、及びプラスチックを着色するためのその適用が記載されている。
【０００７】
本発明の課題は、溶剤が僅かな量で足り、かつコスト的に有利に行うことができる着色剤、とりわけペリノン染料若しくはペリレン染料、又はペリノン顔料若しくはペリレン顔料の製造方法を開発することであった。本発明のさらなる課題は、可能な限り僅かな装置コストで着色剤を製造することができる方法を発見することであった。さらに本発明の課題は、工程生成物を可能な限り直接さらに加工可能である、着色剤の製造方法を提供することであった。
【０００８】
これらの課題及び他の課題は、本発明の開示内容から明らかなように、この先に記載している本発明による方法の様々な実施態様によって解決される。
【０００９】
これに相応して、一般式（Ｉａ）、（Ｉｂ）若しくは（Ｉｃ）
【化１】
0005517949.tif 000002
［式中、
Ｒ1とＲ2は相互に独立して、同一であるか又は異なって、フェニレン、ナフチレン、ピリジレン
【化２】
0005517949.tif 000003
であり、この際、Ｒ1とＲ2はそれぞれ一回又は複数回、Ｃ1〜Ｃ22−アルキル、Ｃ3〜Ｃ22−アルケニル、Ｃ1〜Ｃ22−アルコキシ、ヒドロキシ、ニトロ、及び／又はハロゲンによって置換されていてよく、
Ｒ3とＲ4は相互に独立して、同一であるか又は異なって、水素、Ｃ1〜Ｃ22−アルキル、アリール、Ｃ1〜Ｃ22−アラルキル
【化３】
0005517949.tif 000004
であり、この際、Ｒ3とＲ4はそれぞれ、一回又は複数回、Ｃ1〜Ｃ22−アルキル、Ｃ1〜Ｃ22−アルコキシ、ヒドロキシ、ニトロ、及び／又はハロゲンによって置換されていてよく、
ｘは相互に独立して、同一であるか又は異なって、ハロゲンであり、
ｎ、ｐは相互に独立して、０、１、２、３、又は４であり、
ｍは０、１、２、３、又は４である］
の着色剤、又はこれらの混合物の製造が判明し、この際、
（ａ）テトラカルボン酸又はその官能性誘導体を、
（ｂ）ｉ．脂肪族アミン、
ｉｉ．芳香族アミン、
ｉｉｉ．脂肪族ジアミン、
ｉｖ．芳香族ジアミン
から選択される少なくとも１つの化合物と、
（ｃ）選択的にさらなる添加剤の存在下で、
（ｄ）選択的に湿潤剤の存在下で
反応させ、
かつこの際、前記反応を混合装置内で行う。
【００１０】
有利な混合装置は、固体物質又は高粘性懸濁液、いわゆる混練物又は粉砕物（粉砕材料）を混練又は粉砕するための装置である。従って混練物若しくは粉砕物とは、混練工程若しくは粉砕工程が行われる物質である。
【００１１】
ここで"混合物"という用語は、物理的な混合物、例えば化合物（Ｉａ）、（Ｉｂ）、及び／又は（Ｉｃ）の固溶体（混晶）も含む。
【００１２】
Ｃa〜Ｃbという形の表現は、この発明の範囲内で、ある一定数の炭素原子を有する化学化合物又は置換基を表す。炭素原子の数は、ａ及びｂを含めた、ａからｂの範囲全体から選択され得、ａは少なくとも１であり、かつｂは常にａより大きい。該化学化合物又は該置換基は、さらにＣa〜Ｃb−Ｖという形の表現によって詳しく説明される。この場合、Ｖは、化学化合物種又は置換基種、例えばアルキル化合物又はアルキル置換基を表す。
【００１３】
ハロゲンは、フッ素、塩素、臭素又はヨウ素、好適にはフッ素、塩素又は臭素、特に有利には塩素又は臭素を表わす。
【００１４】
詳細には、様々な置換基について記載される集合名は、次の意味を有する：
Ｃ1〜Ｃ22−アルキル：炭素原子を最大２２個有する直鎖状又は分岐鎖状の炭化水素基、有利にはＣ1〜Ｃ12−アルキル、例えばＣ1〜Ｃ10−アルキル又はＣ11〜Ｃ22−アルキル、さらに有利にはＣ1〜Ｃ10−アルキル、例えばＣ1〜Ｃ3−アルキル、例えばメチル、エチル、プロピル、イソプロピル、又はＣ4〜Ｃ6−アルキル、ｎ−ブチル、ｓ−ブチル、ｔ−ブチル、ペンチル、２−メチルブチル、１，１−ジメチルプロピル、１，２−ジメチルプロピル、２，２−ジメチルプロピル、１−エチルプロピル、ヘキシル、２−メチルペンチル、３−メチルペンチル、１，１−ジメチルブチル、１，２−ジメチルブチル、１，３−ジメチルブチル、２，２−ジメチルブチル、２，３−ジメチルブチル、３，３−ジメチルブチル、２−エチルブチル、１，１，２−トリメチルプロピル、１，２，２−トリメチルプロピル、１−エチル−１−メチルプロピル、１−エチル−２−メチルプロピル又はＣ7〜Ｃ10−アルキル、例えばヘプチル、オクチル、２−エチルヘキシル、２，４，４−トリメチルペンチル、１，１，３，３−テトラメチルブチル、ノニル又はデシル並びにそれらの異性体。
【００１５】
Ｃ3〜Ｃ22−アルケニル：炭素原子３〜２２個及び１つの二重結合を任意の位置で有する直鎖状又は分岐鎖状の不飽和炭化水素基、例えばＣ3〜Ｃ10−アルケニル又はＣ11〜Ｃ22−アルケニル、有利にはＣ3〜Ｃ10−アルケニル、例えばＣ3〜Ｃ4−アルケニル、例えば１−プロペニル、２−プロペニル、１−メチルエテニル、１−ブテニル、２−ブテニル、３−ブテニル、１−メチル−１−プロペニル、２−メチル−１−プロペニル、１−メチル−２−プロペニル、２−メチル−２−プロペニル又はＣ5〜Ｃ6−アルケニル、例えば１−ペンテニル、２−ペンテニル、３−ペンテニル、４−ペンテニル、１−メチル−１−ブテニル、２−メチル−１−ブテニル、３−メチル−１−ブテニル、１−メチル−２−ブテニル、２−メチル−２−ブテニル、３−メチル−２−ブテニル、１−メチル−３−ブテニル、２−メチル−３−ブテニル、３−メチル−３−ブテニル、１，１−ジメチル−２−プロペニル、１，２−ジメチル−１−プロペニル、１，２−ジメチル−２−プロピニル、１−エチル−１−プロペニル、１−エチル−２−プロペニル、１−ヘキセニル、２−ヘキセニル、３−ヘキセニル、４−ヘキセニル、５−ヘキセニル、１−メチル−１−ペンテニル、２−メチル−１−ペンテニル、３−メチル−１−ペンテニル、４−メチル−１−ペンテニル、１−メチル−２−ペンテニル、２−メチル−２−ペンテニル、３−メチル−２−ペンテニル、４−メチル−２−ペンテニル、１−メチル−３−ペンテニル、２−メチル−３−ペンテニル、３−メチル−３−ペンテニル、４−メチル−３−ペンテニル、１−メチル−４−ペンテニル、２−メチル−４−ペンテニル、３−メチル−４−ペンテニル、４−メチル−４−ペンテニル、１，１−ジメチル−２−ブテニル、１，１−ジメチル−３−ブテニル、１，２−ジメチル−１−ブテニル、１，２−ジメチル−２−ブテニル、１，２−ジメチル−３−ブテニル、１，３−ジメチル−１−ブテニル、１，３−ジメチル−２−ブテニル、１，３−ジメチル−３−ブテニル、２，２−ジメチル−３−ブテニル、２，３−ジメチル−１−ブテニル、２，３−ジメチル−２−ブテニル、２，３−ジメチル−３−ブテニル、３，３−ジメチル−１−ブテニル、３，３−ジメチル−２−ブテニル、１−エチル−１−ブテニル、１−エチル−２−ブテニル、１−エチル−３−ブテニル、２−エチル−１−ブテニル、２−エチル−２−ブテニル、２−エチル−３−ブテニル、１，１，２−トリメチル−２−プロペニル、１−エチル−１−メチル−２−プロペニル、１−エチル−２−メチル−１−プロペニル又は１−エチル−２−メチル−２−プロペニル、並びにＣ7〜Ｃ10−アルケニル、例えばヘプテニル、オクテニル、ノネニル又はデセニルの異性体。
【００１６】
Ｃ1〜Ｃ22−アルコキシ：酸素原子（−Ｏ−）を介して結合されている、炭素原子１〜２２個を有する直鎖状又は分岐鎖状のアルキル基（上記基）、例えばＣ1〜Ｃ10−アルコキシ又はＣ11〜Ｃ22−アルコキシ、有利にはＣ1〜Ｃ10−アルキルオキシ、とりわけ有利にはＣ1〜Ｃ6−アルコキシ、例えばメトキシ、エトキシ、プロポキシ、ブトキシ、ペントキシ、ヘキソキシを意味する。
【００１７】
アリール：６〜１４の炭素員環を含む単核〜三核の芳香族環構造、例えばフェニル、ナフチル、又はアントラセニル、有利には単核〜二核のものである。
【００１８】
Ｃ1〜Ｃ22−アラルキル：１つの水素原子がアリールによって置き換えられている、１〜２２個の炭素原子を有する直鎖状又は分枝鎖状のアルキル基（前述のもの）、例えばＣ1〜Ｃ10−アラルキル又はＣ11〜Ｃ22−アラルキル、有利にはＣ1〜Ｃ10−アラルキル、とりわけ有利にはＣ1〜Ｃ6−アラルキル。
【００１９】
複素環式化合物：５〜１２員環の、有利には５〜９員環の、特に有利には５〜６員環の、酸素原子、窒素原子及び／又は硫黄原子、場合により複数の環を有する環系、例えばフリル、チオフェニル、ピリル、ピリジル、インドリル、ベンゾオキサゾリル、ジオキソリル、ジオキシル、ベンズイミダゾリル、ベンズチアゾリル、ジメチルピリジル、メチルキノリル、ジメチルピリル、メトキシフリル、ジメトキシピリジル、ジフルオロピリジル、メチルチオフェニル、イソプロピルチオフェニル又はｔ−ブチルチオフェニル。例えばまた、ピペリジニル又はピロリジニル。
【００２０】
ヘタリール：形式的にはアリール基から誘導され、１つ又は複数のメチン基（Ｃ＝）及び／又はビニレン基（−ＣＨ＝ＣＨ−）が三価又は二価のヘテロ原子によって置き換えられる、複素環式置換基。ヘテロ原子として有利なのは、酸素、窒素、及び／又は硫黄である。特に有利なのは、窒素及び／又は酸素である。
【００２１】
Ｃ3〜Ｃ12−シクロアルキル：炭素環員３〜１２個を有する単環式の飽和炭化水素基、有利にはＣ3〜Ｃ8−シクロアルキル、例えばシクロプロピル、シクロブチル、シクロペンチル、シクロヘキシル、シクロヘプチル又はシクロオクチル。
【００２２】
Ｃ1〜Ｃ22−アルキレン：１〜２２個の炭素原子を有する、直鎖状又は分枝鎖状の炭化水素基、例えばＣ2〜Ｃ10−アルキレン、又はＣ11〜Ｃ22−アルキレン、有利にはＣ2〜Ｃ10−アルキレン、とりわけメチレン、ジメチレン、トリメチレン、テトラメチレン、ペンタメチレン、又はヘキサメチレン。
【００２３】
ヘテロ原子：有利なのは、酸素、窒素、硫黄、又はリンである。
【００２４】
"ペリレンテトラカルボン酸"とは、ペリレン−３，４：９，１０−テトラカルボン酸と解される。
【００２５】
"ナフタリンテトラカルボン酸"とは、ナフタリン−１，４：５，８−テトラカルボン酸と解される。
【００２６】
"テトラカルボン酸"若しくはその無水物とは例えば、ナフタリンテトラカルボン酸、又はペリレンテトラカルボン酸、若しくはこれらの（ビス）無水物、及び一般式（ＩＩ）若しくは（ＩＩＩ）
【化４】
0005517949.tif 000005
［式中、記号と指数は一般式（Ｉａ）、（Ｉｂ）、又は（Ｉｃ）の化合物に対して記載した意味を有する］
の一般的な化合物と解される。
【００２７】
本発明による方法の範囲内で使用されるテトラカルボン酸又はその官能性誘導体は、商業的に入手可能であるか、又は当業者に公知の方法に従って製造できるか（Ｗ．Ｈｅｒｂｓｔ，Ｋ．Ｈｕｎｇｅｒ，"Ｉｎｄｕｓｔｒｉｅｌｌｅ ｏｒｇａｎｉｓｃｈｅ Ｐｉｇｍｅｎｔｅ"，１９８７，ＶＣＨ Ｖｅｒｌａｇ，Ｗｅｉｎｈｅｉｍ，Ｓ．４７３ｆｆ）のいずれかである。
【００２８】
テトラカルボン酸の"官能性誘導体"とは、本発明による方法の反応条件下でアミン若しくはジアミンと反応して着色剤になり得るような化合物と解される。とりわけ、ここでテトラカルボン酸無水物（ビス無水物）、テトラカルボン酸クロリド、又はテトラカルボン酸の塩を挙げることができる。有利には、ビス無水物を使用する。
【００２９】
ペリレンテトラカルボン酸又はその官能性誘導体、とりわけビス無水物は、出発物質として本発明による方法において、乾燥された粗原料の、予備粉砕された粗原料の形で、又は有利には合成に際して生じる水湿性プレスケーキとして使用することができる（Ｗ．Ｈｅｒｂｓｔ，Ｋ．Ｈｕｎｇｅｒ，"Ｉｎｄｕｓｔｒｉｅｌｌｅ ｏｒｇａｎｉｓｃｈｅ Ｐｉｇｍｅｎｔｅ"，１９８７，ＶＣＨ Ｖｅｒｌａｇ，Ｗｅｉｎｈｅｉｍ，４７３ｐｐ）。
【００３０】
脂肪族アミン：任意の第一級脂肪族アミンＨ2Ｎ−Ｒalk、ここでＲalkは、Ｈ、Ｃ1〜Ｃ22−アルキル、Ｃ3〜Ｃ22−アルケニル、又はＣ3〜Ｃ12−シクロアルキルであってよく、かつこの際Ｒalkはそれぞれ、一回又は複数回、好ましくは５回未満、極めて有利には３回未満、任意の位置でハロゲン、ヒドロキシ、ニトロ、及び／又はアリールによって置換されていてよく、そして有利には最大１回、上記の基で置換されていてよい。Ｒalkは有利には、Ｈ、又は置換された若しくは非置換のＣ1〜Ｃ22−アルキルに相応する。特に有利には、脂肪族アミンとは、ＮＨ3、メチルアミン、エチルアミン、プロピルアミン、又はヒドロキシプロピルアミンと解される。従ってまた、"脂肪族アミン"はこの関連で、アンモニア（ＮＨ3）を含む。
【００３１】
脂肪族ジアミン：２つの第一級アミン基を有する任意の脂肪族アミンＨ2Ｎ−Ｒdiamin−ＮＨ2、ここでＲdiaminは１つの化学結合、Ｃ1〜Ｃ22−アルキレンであってよく、かつこの際Ｒdiaminはそれぞれ、一回又は複数回、好ましくは５回未満、極めて有利には３回未満、任意の位置でハロゲン、ヒドロキシ、ニトロ、Ｃ1〜Ｃ22−アルキル、及び／又はアリールによって置換されていてよく、これらの置換基は同様に最大二回、有利には最大１回、上記の基で置換されていてよい。Ｒdiaminは有利には、１つの化学結合、メチレン、ジメチレン、又はトリメチレンである。脂肪族ジアミンとは特に有利には、置換された、又は非置換のヒドラジンと解される。
【００３２】
芳香族アミン：任意の第一級芳香族アミン、Ｈ2Ｎ−Ｒarom、ここでＲaromはそれぞれ、一回又は複数回、好ましくは５回未満、極めて有利には３回未満、任意の位置でＣ1〜Ｃ22−アルキル、Ｃ1〜Ｃ22−アルコキシ、Ｃ3〜Ｃ22−アルケニル、ハロゲン、ヒドロキシ、ニトロ、及び／又はアリールによって置換されていてよく、かつこれらの置換基は同様に最大２回、有利には最大１回、上記の基で置換されていてよい。有利なのは、Ｒarom置換された、又は非置換のフェニルである。特に有利には、芳香族アミンとは、キシリジン、メトキシアニリン、エトキシアニリンのすべての異性体と解される。さらに芳香族アミンとは、Ｒaromが以下の構造
【化５】
0005517949.tif 000006
を有する化合物と解される。ここでＲaromとして有利なのは、
【化６】
0005517949.tif 000007
である。
【００３３】
芳香族ジアミン：２つの第一級アミン基を有する任意の芳香族アミン、Ｈ2Ｎ−Ｒardiamin−ＮＨ2、ここでＲardiaminは、アリーレン又はヘタリーレンであってよく、かつこの際Ｒardiaminはそれぞれ、一回又は複数回、好ましくは５回未満、極めて有利には３回未満、任意の位置で、Ｃ1〜Ｃ22−アルキル、Ｃ3〜Ｃ22−アルケニル、ハロゲン、ヒドロキシ、ＳＯ3Ｈ、ＳＯ3Ｒ’（Ｒ’＝メチル、エチル、フェニル）、及び／又はニトロによって置換されていてよく、かつこれらの置換基は同様に、最大二回、有利には最大１回、上記の基で置換されていてよい。有利なのは、Ｒardiamin置換された、又は非置換のフェニレンである。芳香族ジアミンとは、本発明の範囲内で特に有利には、次のオルト−又はペリ−ジアミンと解される：１，２−ジアミノベンゼン、２，３−ジアミノピリジン、３，４−ジアミノピリジン、４，５−ジアミノピリミジン、１，８−ジアミノナフタリン、４，５−ジアミノキノリン、４，５−ジアミノイソキノリン、１，８−ジアミノイソキノリン。極めて特に有利には、１，２−ジアミノベンゼン、又は１，８−ジアミノナフタリンを芳香族ジアミンとして使用する。
【００３４】
脂肪族及び芳香族アミン若しくはジアミンはしばしば、市販で手に入る。
【００３５】
有利には、本発明による方法を用いて一般式（Ｉａ）及び（Ｉｂ）の着色剤を製造し、この際、Ｒ1とＲ2は相互に独立してフェニレン又はナフチレンであり、これらはそれぞれ１回又は複数回、Ｃ1〜Ｃ22−アルキル、Ｃ3〜Ｃ22−アルケニル、Ｃ1〜Ｃ22−アルコキシ、ヒドロキシ、及び／又はハロゲンによって置換されていてよい。極めて有利には、Ｒ1とＲ2は両方とも、同一であり、かつ置換されていない。
【００３６】
有利には本発明による方法を用いて同様に一般式（Ｉｃ）の着色剤を製造し、この際にＲ3とＲ4は相互に独立して水素、Ｃ1〜Ｃ22−アルキル、アリール、又は
【化７】
0005517949.tif 000008
であり、この際Ｒ3とＲ4はそれぞれ、Ｃ1〜Ｃ22−アルキル、Ｃ1〜Ｃ22−アルコキシ、ヒドロキシ、及び／又はハロゲンによって置換されていてよい。極めて特に有利には、Ｒ3とＲ4は相互に独立してＣ1〜Ｃ20−アルコキシフェニル、メチル、プロピル、２，４−ジメチルフェニル、又は水素である。極めて有利には、Ｒ3とＲ4は両方とも、同一であり、かつ置換されていない。
【００３７】
式（Ｉａ）、（Ｉｂ）、及び（Ｉｃ）中の指数ｎとｐは有利には、相互に独立して０、１、又は２であり、そして極めて有利にはｎとｐは０である。
【００３８】
式（Ｉａ）、（Ｉｂ）、及び（Ｉｃ）中の指数ｍは有利には、相互に独立して０、１、又は２であり、そして極めて有利にはｍは０又は１である。
【００３９】
有利であるか、若しくは特に有利なのは、置換基Ｒ1、Ｒ2、Ｒ3、Ｒ4、及びＸ、並びに指数ｎ、ｐ、及びｍが、それらの有利な、若しくは特に有利な意味を有している、本発明による方法の実施態様である。
【００４０】
所望の場合には、本発明による製造方法の実施態様において、様々な脂肪族及び／又は芳香族アミン（ｉ）、（ｉｉ）、及び／又はジアミン（ｉｉｉ）、（ｉｖ）、の混合物を、成分（ｂ）として使用することができる。この混合物の組成は、着色剤の所望の特性に応じて、幅広い範囲にわたって可変である。有利には、この場合、２つの異なるアミン及び／又はジアミンから成る混合物も使用される。有利には、この場合、第一のアミン及び／又はジアミンの最大１０質量％、特に有利には最大５質量％が、変性された特性を有する着色剤を得るために、第二のアミン及び／又はジアミンと置き換えられる。
【００４１】
本発明による方法の範囲で有利には、脂肪族アミン（ｉ）のみ、又は芳香族アミン（ｉｉ）のみを成分（ｂ）として使用する。
【００４２】
同様に本発明による方法の範囲で有利には、脂肪族ジアミン（ｉｉｉ）のみ、又は芳香族ジアミン（ｉｖ）のみを成分（ｂ）として使用する。
【００４３】
成分（ｂ）（（ｉ）、（ｉｉ）、（ｉｉｉ）、及び（ｉｖ）−アミン及びジアミン総計）対、テトラカルボン酸又はその官能性誘導体（ａ）、とりわけビス無水物のモル比は通常、１．８：１〜４：１、有利には１．９：１〜３：１、特に有利には１．９：１〜２．５：１である。
【００４４】
テトラカルボン酸又はその官能性誘導体、とりわけビス無水物の過剰量を用いて作製する場合、本発明による方法の実施態様では、反応を行った後、無機の塩基性塩、有利には炭酸カリウム又は水酸化カリウムを添加することができる。
【００４５】
アミン又はジアミンの過剰量を用いて作製する場合、本発明による方法の実施態様では、反応を行った後、無機酸若しくは有機酸、有利には酢酸を添加することができ、かつ／又は後処理の際に無機酸若しくは有機酸で洗浄することができる。
【００４６】
一般式（Ｉａ）、（Ｉｂ）、若しくは（Ｉｃ）の着色剤の製造、又はこれらの混合物の製造は、本発明に従ってテトラカルボン酸又はその官能性誘導体（ａ）と、（ｂ）アミン（ｉ）、（ｉｉ）、若しくはジアミン（ｉｉｉ）、（ｉｖ）との反応により、混合装置内で行う。この反応は少なくとも時々、混合装置を稼働させながら行う。有利には混合装置は全反応の間、稼働させ、とりわけ全反応の間、混練又は粉砕を行う。この際に有利には、粗顔料が生成する。粗顔料とは、その合成後には物理的特性（とりわけ結晶の大きさと結晶の形）が原因で、適用媒体、例えば塗料又はプラスチックに直接混入できない着色剤と解される。
【００４７】
本発明による方法の実施態様では、成分（ｃ）として添加剤を使用する。
【００４８】
これらの添加剤は有利には、反応のための触媒として使用する。有利な添加剤は、第二級又は第三級アミンである。この場合、第二級アミン又は第三級アミンは、反応のための触媒の役割を持つと推測され、かつ一般的に顔料一次粒子の粒径及び粒子形態に影響を及ぼし得る。それゆえ使用に応じて、選択された第二級アミン又は第三級アミン次第で、特殊な着色剤粒子を製造することができる。
【００４９】
適切な第二級又は第三級アミンは、脂肪族、脂環式、芳香脂肪族、又は複素環式の、第二級又は第三級アミンであり、これらはたいてい市販で手に入る。
【００５０】
一般的に適切な第二級アミンは、式Ｒ’Ｒ’’ＮＨを有し、この際Ｒ’、Ｒ’’は同一であるか又は異なって、Ｃ1〜Ｃ22−アルキル、Ｃ3〜Ｃ12−シクロアルキル、アリール、又は複素環式化合物であってよく、ここでＲ’、Ｒ’’はヒドロキシ基、Ｃ1〜Ｃ6−アルコキシ基、Ｃ1〜Ｃ6−アルキル基、Ｃ1〜Ｃ6−アルキルアミノ基、又はアリール基によって置換されていてよく、又はＲ’とＲ’’は、Ｒ’Ｒ’’ＮＨからの窒素原子と共に五員環又は六員環の複素環を形成し、この環はまたさらなるヘテロ原子を含むことができる。有利には、Ｒ’、Ｒ’’が同一であるか又は異なって、Ｃ1〜Ｃ8−アルキル、Ｃ3〜Ｃ8−シクロアルキル、アリールであり、これらは前述のように置換されていてよい。さらに有利には、Ｒ’とＲ’’は窒素原子と一緒に五員環又は六員環の複素環を形成し、この環はさらにもう１つの窒素原子を含んでいてよい。
【００５１】
特に有利な第二級アミンは、イミダゾール、ピペラジン、Ｎ−シクロヘキシルメチルアミン、及びＮ−シクロヘキシルエチルアミンである。
【００５２】
一般的に適切な第三級アミンは、式Ｒ’Ｒ’’ＮＲ’’’を有し、この際、Ｒ’、Ｒ’’は同一であるか又は異なって、Ｃ1〜Ｃ22−アルキル、Ｃ3〜Ｃ12シクロアルキル、アリール、又は複素環化合物であってよく、ここで、Ｒ’、Ｒ’’はヒドロキシ基、Ｃ1〜Ｃ6−アルコキシ基、Ｃ1〜Ｃ6−アルキル基、Ｃ1〜Ｃ6−アルキルアミノ基、又はアリール基によって置換されていてよく、又はＲ’とＲ’’は、Ｒ’Ｒ’’ＮＲ’’’からの窒素原子と共に五員環又は六員環の複素環を形成し、この環はまたさらなるヘテロ原子を含むことができる。有利には、Ｒ’、Ｒ’’が同一であるか又は異なって、Ｃ1〜Ｃ8−アルキル、Ｃ3〜Ｃ8−シクロアルキル、アリールであり、これらは前述のように置換されていてよい。さらに有利にはＲ’とＲ’’は、窒素原子と共にさらにもう１つの窒素原子を含む、五員環又は六員環の複素環を形成する。特に有利なのは、Ｎ−メチルイミダゾール、ピリジン、及びピリミジンである。
【００５３】
Ｒ’’’はＣ1〜Ｃ22−アルキル、又はアリールであり、この際Ｒ’’’はヒドロキシ基、Ｃ1〜Ｃ6−アルコキシ基、Ｃ1〜Ｃ6−アルキル基、Ｃ1〜Ｃ6−アルキルアミノ基、又はアリール基によって置換されていてよい。有利にはＲ’’’は、Ｃ1〜Ｃ6−アルキル又はアリールである。
【００５４】
有利な第二級又は第三級アミンは、ピペラジン、Ｎ−（２−ヒドロキシエチル）ピペラジン、ジエタノールアミン、Ｎ，Ｎ’−ジメチルピペラジン、Ｎ−エチルピペラジン、Ｎ−メチルシクロヘキシルアミン、イミダゾール、Ｎ−メチルイミダゾール又はピロリジンである。極めて有利な第二級アミンは、ピペラジン、Ｎ−メチルシクロヘキシルアミンである。極めて有利な第三級アミンは、Ｎ−メチルイミダゾールである。
【００５５】
第二級又は第三級アミン対テトラカルボン酸又はその官能性誘導体、とりわけビス無水物のモル比は、一般的に０．５：１〜２：１、有利には０．８：１〜１．３：１である。
【００５６】
さらに適切な選択的な添加剤（ｃ）は、ルイス酸である。有利には、ルイス酸としてＡｌＣｌ3、ＺｎＣｌ2、又はＳｎＣｌ4を使用する。ルイス酸対テトラカルボン酸又はその官能性誘導体、とりわけビス無水物のモル比は、一般的に０．１：１〜２：１、有利には０．５：１〜１．５：１である。
【００５７】
添加剤（ｃ）としてはまた、顔料相乗剤（Pigmentsynergist）を使用することもできる。有利には顔料相乗剤として、置換されたペリレンテトラカルボン酸、又は化合物（Ｉａ）〜（Ｉｃ）に相応するペリレンテトラカルボン酸イミド誘導体、又はスルホン酸置換された銅フタロシアニン誘導体（例えばLuprizol社の選択されたSolsperse(R)）を使用することができる。顔料相乗剤対テトラカルボン酸又はその官能性誘導体、とりわけビス無水物は一般的に、０．０１：１〜０．３：１、有利には０．０２：１〜０．１：１である。
【００５８】
さらに添加剤（ｃ）としてはまた、表面活性物質を使用することができる。表面活性物質として、基本的にイオン性界面活性剤又は非イオン性（高分子）界面活性剤が適している。本発明による方法においてさらなる加工で添加剤として使用することのできる表面活性物質のための例は、非イオン変性又はアニオン変性されていてよいポリエーテル、例えば長鎖アルコールのエトキシル化生成物又はアルキルフェノールのエトキシル化生成物である。
【００５９】
従って、様々な非イオン性表面活性物質のみならず、様々なイオン性の、とりわけアニオン性の表面活性物質並びに非イオン性表面活性物質とイオン性の、とりわけアニオン性の表面活性物質との混合物も存在していてよい。
【００６０】
その際、アニオン性表面活性物質のための例は、上述の変性されたポリエーテル及び／又はそれらの塩の酸性のリン酸エステル、ホスホン酸エステル、硫酸エステル及び／又はスルホン酸エステルである。
【００６１】
ポリエーテルをベースとする上述の非イオン性表面活性物質（非イオン変性ポリエーテル）は、ポリアルキレンオキシド、又はアルキレンオキシドとアルコール、アミン、脂肪族カルボン酸又は脂肪族カルボン酸アミドとの反応生成物である。その際、本発明により、アルキレンオキシドという用語は、アリール置換アルキレンオキシド、とりわけフェニル置換エチレンオキシドとも解される。
【００６２】
その際、極めて特に適しているのは、ポリプロピレンオキシドブロック及びポリエチレンオキシドブロック、又はポリ（フェニルエチレンオキシド）ブロック及びポリエチレンオキシドブロックを有するブロックコポリマーである。それらは純粋なポリアルキレンオキシドのように、これらのアルキレンオキシドと開始剤化合物（Starterverbindungen）、例えば飽和又は不飽和の脂肪族及び芳香族のアルコール、飽和又は不飽和及び脂肪族及び芳香族のアミン、飽和又は不飽和の脂肪族のカルボン酸及びカルボン酸アミドとの重付加によって得られる。エチレンオキシド及びプロピレンオキシドが使用される場合、これらの開始剤化合物は、まずエチレンオキシドと、次いでプロピレンオキシドと反応し、又は好適には、まずプロピレンオキシドと、次いでエチレンオキシドと反応する。これらのブロックポリマーに関するさらなる詳細は、ＷＯ２００４／００９６８８Ａ２（７ｐ，２０行目〜９ｐ，２６行目）から読み取ることができ、該文献は、この関連において明示的に引用される。
【００６３】
添加剤（ｃ）として表面活性物質を使用する場合、その使用量は一般的に、成分（ａ）及び（ｂ）の全量に対して０．１〜９９質量％、とりわけ２〜３０質量％である。
【００６４】
同様に、天然樹脂や合成樹脂を有する添加剤（ｃ）が可能である。コロホニウム樹脂、及びその誘導体が、特に適している。この際、使用量は一般的に、成分（ａ）と（ｂ）の全量に対して１質量％〜５０質量％、有利には５質量％〜３０質量％である。
【００６５】
本発明による方法の範囲内での反応の反応条件は、一般的に、例えば使用されるアミン若しくはジアミンに依存して、幅広い範囲にわたって変化してよい。反応は有利には、０〜２５０℃の温度、特に有利には０〜２２０℃、極めて特に有利には１０〜２１０℃の温度で起こる。この反応は有利には、０〜２２ｂａｒの圧力、特に有利には０〜２０ｂａｒの圧力で起こる。反応時間は、変換された物質の性質に明白に依存して変化し、かつ一般的に２〜４０時間までである。
【００６６】
本発明による方法のさらに有利な実施態様では、成分（ａ）、（ｂ）（（ｉ）、（ｉｉ）、（ｉｉｉ）、及び／又は（ｉｖ））及び選択的に（ｃ）の反応は、湿潤剤（ｄ）の存在下で行うことができる。
【００６７】
湿潤剤（ｄ）の含有率は、成分（ａ）、（ｂ）、及び選択的に（ｃ）の全混合物に対して最高５００質量％、有利には２００質量％、及びとりわけ１００質量％である。極めて有利には、湿潤剤の含有率は、９０質量％未満、とりわけ８０質量％未満である。湿潤剤としては例えば、高沸点性の有機化合物が使用される。湿潤剤として有利には、グリコール、脂肪アルコール、芳香族アルコール、スルホン、又はスルホキシドが挙げられる。極めて有利なのは、エチレングリコール、ジエチレングリコール、トリエチレングリコール、ジプロピレングリコール、エチレングリコールモノブチルエーテル、メチルエチルケトン、シクロヘキサノン、ジアセトンアルコール、ジメチルホルムアミド、ジメチルアセトアミド、Ｎ−メチルピペリドン、酢酸ブチル、グリセリントリアセテート、スルホラン、及びジメチルスルホキシドである。もちろんまた、湿潤剤混合物の使用も可能である。
【００６８】
適切には、混練可能な、又は粉砕可能な材料が生成する量で湿潤剤（ｄ）を使用する。
【００６９】
本発明による方法における反応は、成分（ａ）、（ｂ）（（ｉ）、（ｉｉ）、（ｉｉｉ）、及び／又は（ｉｖ））、及び選択的に（ｃ）、及び／又は（ｄ）の混合をもたらす装置（混合装置）内で行い、とりわけこれらの成分は有利には、相互に混練又は粉砕される。
【００７０】
とりわけ有利な混合装置は、混練タイプの反応器、単数部材又は複数部材の混練機、単軸又は多軸の混練機、押出機、パドル式反応器、混合機、又は粉砕機である。極めて特に有利なのは、単軸又は多軸の混練機である。
【００７１】
有利には、本発明による方法は同様に、混合装置としての溶融混合アッセンブリで行う。このような溶融混合アッセンブリは例えば、スクリュー式混練機、例えば単軸混練機（同時混練機、単軸スクリュー式押出機、とりわけ混合部材及び剪断部材を有するもの）、二軸混練機（例えばＺＳＫ又はＺＥ型のコンビプラスト（Kombiplast）押出機、二軸スクリュー式混練混合機ＭＰＣ、二段階混合機ＦＣＭ、混練スクリュー押出機ＫＥＸ、重ローラ押出機）である。同様にプランジャのある、又はプランジャのない混練機、槽型混練機（Trogkenter）、及びバンバリー混合機も適している。詳細について当業者は例えば、Saechtling (Hg.), Kunststoff-Taschenbuch, 27. Ausgabe, Carl Hanser Verlag Muenchen 1998, p202-211で見ることができる。
【００７２】
本発明による方法の有利な実施態様では、付加的な方法工程において、選択的に（ｃ）及び／又は選択的に（ｄ）の存在下で成分（ａ）及び（ｂ）の反応が基本的に終了した後、例えばこの粗顔料を同じ反応器の中でさらに加工して市販の製品にする。さらなる加工の有利な方法は、いわゆる塩混練、又は塩粉砕であり、例えばWO 2006/114403 A2（p7, 14行目〜p.8, 23行目）に記載されている。通常は、結晶性無機塩が混練塩又は粉砕塩として使用される。塩混練及び塩粉砕に通常の塩、又は塩混合物を使用することができる。この際に無機塩として適しているのは、水溶性の塩、とりわけ例えば塩化ナトリウム及び硫酸ナトリウムである。通常は、事前にミクロン化された、又はミクロン化されていない工業塩が使用される。これらの塩は有利には、平均粒径が５〜２００μｍ、特に有利には１０〜５０μｍである。さらにこれらの塩は適切には、選択的な湿潤剤（ｄ）での溶解性が、≦１００ｍｇ／ｌ、とりわけ≦１０ｍｇ／ｌ（その都度２０℃で）でしかなく、有利には、これらの塩はその中にほとんど不溶性である。塩対反応生成物の質量比は、最大１２：１であり、かつ好適には３：１〜９：１である。
【００７３】
本発明による方法の有利な実施態様では、選択的な湿潤剤（ｄ）を基本的に反応終了後、しかしながらまたさらなる加工前、又はその間に、とりわけ塩混練又は塩粉砕によって、反応生成物に添加する。特に有利なのは、さらなる加工前の湿潤剤の添加である。通常は塩１００ｇに対して、約１０〜４５ｍｌの湿潤剤が必要となる。
【００７４】
通常、塩混練又は塩粉砕のための混練物又は粉砕物は、反応生成物１ｇにつき、例えば粗顔料１ｇにつき、０．５〜２ｇ、好適には０．６〜１ｇの湿潤剤（ｄ）、及び１〜１０ｇ、とりわけ３〜８ｇの無機塩を含む。
【００７５】
塩混練若しくは塩粉砕の前、又はその間に選択的に使用される湿潤剤（ｄ）は、有利には水中で少なくとも１０ｇ／１００ｍｌの溶解性を有し、かつ好適には中性であり、この際に酸性又は塩基性の不純物は邪魔にならない。
【００７６】
無機塩及び選択的な湿潤剤（ｄ）は、混練後に水で洗浄することができる。
【００７７】
混練時間又は粉砕時間は通常、０．５〜２４時間、とりわけ１〜１６時間である。
【００７８】
本発明による塩混練は、０℃〜２２０℃の温度で、冷却又は加熱しながら行うことができる。有利な混練温度は、８０℃〜２００℃である。混練装置として適しているのはとりわけ、既に前述の単軸及び二軸の混練機及びエッジミル（Koller）である。回転速度は、混練物が均質に、かつ均一な剪断下で行われるように、適切に選択する。得られる混練材料の後処理は、水中への撹拌導入、濾別、水による洗浄、及び乾燥により行うことができる。適切には、乾燥された生成物を、例えばピンミル、ロータミル、又はジェットミルで脱アグロメレート粉砕に供することができる。代替的には水性フィルターケークを、凍結乾燥、又はスプレー乾燥することもできる。
【００７９】
塩粉砕は連続的に、又は非連続的に行われるボールミル粉砕、揺動式粉砕、又は磨砕機で通常の粉砕ビーズ及び／又は場合によりビーターバー（Schlagstange）を用いて行うことができる。
【００８０】
本発明による塩粉砕は好適には、有機溶剤の不存在下で行う。しかしながら個々のケースでは、反応生成物に対して約０．１質量％〜１０質量％の量で有機溶剤を添加することが有利であり得る。適切な溶剤として挙げられるのは例えば、キシロール又はフタル酸ジアルキルエステル、例えばフタル酸ジメチルエステルである。
【００８１】
粉砕温度は一般的に、室温〜１３０℃、好適には４０℃〜１１０℃である。
【００８２】
粉砕所要時間はその都度、使用される粉砕装置に合わせる。
【００８３】
本発明による粉砕は、空気下で行うことができるが、しかしながら有利には不活性ガス下で行う。
【００８４】
得られる被粉砕体は、塩混練の際に記載されたように後処理することができる。
【００８５】
一実施態様において、一般式（Ｉａ）、（Ｉｂ）、又は（Ｉｃ）の着色剤の本発明による製造方法は複数の方法工程から成り、該方法工程は、時間的に連続して、又は同時に進行してもよい。本発明による方法は例えば、以下の方法工程（Ｉ）〜（ＩＸ）を含む：
（Ｉ）成分（ａ）の添加、
（ＩＩ）成分（ｂ）（（ｉ）、（ｉｉ）、（ｉｉｉ）、及び／又は（ｉｖ））の添加、
（ＩＩＩ）選択的に、成分（ｃ）の添加、
（ＩＶ）選択的に、成分（ｄ）の添加、
（Ｖ）混合装置内での、熱による反応
（ＶＩ）冷却、
（ＶＩＩ）選択的に、無機塩基性塩、又は無機酸若しくは有機酸の添加、
（ＶＩＩＩ）選択的に、さらなる加工、とりわけ塩混練によるさらなる加工、
（ＩＸ）選択的に、後処理、例えば水の添加、濾過、乾燥による後処理。
【００８６】
工程（Ｉ）〜（ＩＶ）での個々の成分の添加を、連続式にも、バッチ式にも行ってよいことは自明の事である。さらに、熱による反応（Ｖ）に際して、温度を、該温度の最終値にまで、連続式にも、段階的にも上昇させてよい。同様のことが冷却（ＶＩ）にも当てはまる。方法工程（ＶＩＩ）と（ＶＩＩＩ）はまた、入れ替えてもよい。工程（ＩＩＩ）における添加剤（ｃ）の添加はまた、反応（Ｖ）の後、又はさらなる加工（ＶＩＩＩ）の前、若しくはその間に行うことができる。既に記載したように、工程（ＩＶ）における湿潤剤（ｄ）の添加はまた、反応（Ｖ）の後、又はさらなる加工（ＶＩＩＩ）の前、若しくはその間に行うことができる。
【００８７】
本発明のさらなる対象は、天然由来及び合成由来の高分子性有機材料及び無機材料を着色するための、本発明により製造される着色剤の使用である。
【００８８】
有利なのは、プラスチック、塗料、又は印刷インキを着色するための使用である。
【００８９】
本発明による方法に従って製造される着色剤のプラスチック中への導入は、全ての公知の方法に従って、例えば同時押出、圧延、混練、圧縮又は粉砕によって行うことができ、その際、ペリレン顔料を含有するプラスチックを、プラスチック成形体、連続異形材、プレート、シート、繊維、フィルム及びコーティングへと加工することができる。
【００９０】
高分子量の無機材料中で使用するための、さらなる加工可能性は、ＷＯ２００５／０７８０２３、ｐ．１５，２２行目〜ｐ．１８，６行目に記載されており、該文献は、この関連において明示的に引用される。
【００９１】
本発明による着色剤は、天然由来及び合成由来の高分子性有機材料及び無機材料の着色のために際立って適している。
【００９２】
さらなる適用可能性は、ＷＯ２００５／０７８０２３、ｐ．１５，２２行目〜ｐ．１８，６行目に記載されており、該文献は、この関連において内容全体が引用される。それに伴って、この文献箇所は、本発明の開示内容に取り入れられる。さらに、光起電力（Photovoltaik）における活性成分としての本発明により製造される着色剤の使用が可能である。
【００９３】
高分子量の合成有機材料のための例として、以下のものが挙げられる：
ポリオレフィン、例えばポリエチレン、ポリプロピレン、ポリブチレン、ポリイソブチレン及びポリ−４−メチル−１−ペンテン、ポリオレフィンコポリマー、例えばＬｕｆｌｅｘｅｎ(R)（Ｂａｓｅｌｌ）、Ｎｏｒｄｅｌ(R)（Ｄｏｗ）及びＥｎｇａｇｅ(R)（ＤｕＰｏｎｔ）、シクロオレフィンコポリマー、例えばＴｏｐａｓ(R)（Ｃｅｌａｎｅｓｅ）、ポリテトラフルオロエチレン（ＰＴＦＥ）、エチレン／テトラフルオロエチレン−コポリマー（ＥＴＦＥ）、ポリビニリデンジフルオリド（ＰＶＤＦ）、ポリビニルクロリド（ＰＶＣ）、ポリビニリデンクロリド、ポリビニルアルコール、ポリビニルエステル、例えばポリビニルアセテート、ビニルエステルコポリマー、例えばエチレン／ビニルアセテート−コポリマー（ＥＶＡ）、ポリビニルアルカナール、例えばポリビニルアセタール及びポリビニルブチラール（ＰＶＢ）、ポリビニルケタール、ポリアミド、例えばＮｙｌｏｎ(R)［６］、Ｎｙｌｏｎ［１２］及びＮｙｌｏｎ［６，６］（ＤｕＰｏｎｔ）、ポリイミド、ポリカーボネート、ポリカーボネート−コポリマー及びポリカーボネートとアクリル−ブタジエン−スチレン−コポリマー、アクリロニトリル−スチレン−アクリルエステル−コポリマー、ポリメチルメタクリレート、ポリブチルアクリレート、ポリブチルメタクリレート、ポリブチレンテレフタレート及びポリエチレンテレフタレートとの物理的ブレンド、ポリエスエル、例えばポリエチレンテレフタレート（ＰＥＴ）、ポリブチレンテレフタレート（ＰＢＴ）及びポリエチレンナフタレート（ＰＥＮ）、前述のポリアルキレンテレフタレート、ポリ（メタ）アクリレート、ポリアクリルアミド、ポリアクリロニトリルのコポリマー、エステル交換反応生成物及び物理的混合物（ブレンド）、ポリ（メタ）アクリレート／ポリビニリデンジフルオリド−ブレンド、ポリウレタン、ポリスチレン、スチレンコポリマー、例えばスチレン／ブタジエン−コポリマー、スチレン／−アクリロニトリル−コポリマー（ＳＡＮ）、スチレン／エチルメタクリレート−コポリマー、スチレン／ブタジエン／エチルアクリレート−コポリマー、スチレン／アクリロニトリル／メタクリレート−コポリマー、アクリロニトリル／ブタジエン／スチレン−コポリマー（ＡＢＳ）及びメタクリレート／ブタジエン／−スチレン−コポリマー（ＭＢＳ）、ポリエーテル、例えばポリフェニレンオキシド、ポリエーテルケトン、ポリスルホン、ポリエーテルスルホン、ポリグリコール、例えばポリオキシメチレン（ＰＯＭ）、ポリアリール、例えばポリフェニレン、ポリアリーレンビニレン、シリコーン、イオノマー、熱可塑性ポリウレタン及び熱硬化性ポリウレタン並びにそれらの混合物。
【００９４】
高分子性合成無機材料の例として挙げられるのは：低融点のホウケイ酸ガラスフリット、場合により有機変性されたケイ酸塩ゾル及びケイ酸塩ゲル、ゾル−ゲル法により製造される、場合によりドープされたケイ酸塩−、アルミン酸塩−、ジルコン酸塩−及びアルミノケイ酸塩コーティング及び層状ケイ酸塩である。
【００９５】
同様に有利なのは、ポリマー又はポリマーブレンド、１つ又は１つより多いポリオレフィンワックス又はそれからの混合物をベースとする、前もって別個に製造された着色剤調製物を、低融点ポリマー（例えば、最も慣用的なポリオレフィン）又は低い溶融粘度を有するポリマー（例えば、可塑化されたＰＶＣ及びＰＶＢ並びにブロー成形可能なＰＥＴ）の場合に、均一な、高強度の着色を達成するために使用することである。ポリマーベースの顔料調製物（"マスターバッチ"、"コンパウンド"）の場合に使用されるキャリアポリマー（ブレンド）が、一般的に、着色されるべき高分子量の合成有機材料と同一である一方で、ポリオレフィンワックスをベースとする着色剤調製物の製造のために、キャリア材料として、とりわけホモポリマー及びコポリマーのＰＥワックス及びＰＰワックス、例えばＬｕｗａｘ(R)Ａ（エチレン−ホモポリマー；ＢＡＳＦ）、Ｌｕｗａｘ ＥＶＡ（エチレン−ビニルアセテート−コポリマー；ＢＡＳＦ）又はＬｉｃｏｗａｘ(R)ＰＰ２３０（プロピレン−ホモポリマー；Ｃｌａｒｉａｎｔ）が使用される。
【００９６】
本発明による方法は、着色剤の効率的な製造を可能にする。本発明による方法の範囲内では、溶媒の使用を大量に省くことができる。反応と、方法全体におけるさらなる加工工程との組み合わせにより、市販の生成物を直接製造することができる。この際に溶剤合成と比較して、基本的に高い濃度で作製することができる。比較的僅かな温度での反応は、エネルギー節約型で、かつ材料に優しい製造方法を可能にする。とりわけビス無水物と、様々なアミン若しくはジアミンとの反応は、穏やかな反応条件下で可能になる。
【００９７】
本発明による方法の前記実施態様及び後続の実施例は、例示的に本発明を明確に示す。しかしながら、本方法のさらなる多数の変法及び本発明による方法の特徴の組み合わせは、特許請求の範囲から逸れることなく当業者において考えられ得る。
【００９８】
実施例：
実施例１
【化８】
0005517949.tif 000009
【００９９】
Ｉｋａ社のＤｕｐｌｅｘ混練機内で、ペリレンビス無水物７８ｇ（１９８ｍｍｏｌ）、ピペラジン１６ｇ（１８６ｍｍｏｌ）、１，８−ジアミノナフタリン６１ｇ（３８６ｍｍｏｌ）、及びテトラグリコール５５ｇを装入し、混練しながら１時間以内に２００℃に加熱し、そしてこの温度で４時間、反応させた。
【０１００】
室温に冷却後、混練物を２％の炭酸カリウム溶液に入れ、そして７０℃で２時間撹拌した。
【０１０１】
この懸濁液を濾別し、連続して水、１０％の酢酸、そして水で洗浄した。８０℃で乾燥した後、理論量の９８％に相当する、黒色ペリレン顔料１２１ｇを黒色粉末の形で得た。
【０１０２】
実施例２
Ｉｋａ社のＤｕｐｌｅｘ混練機内で、ペリレンビス無水物３４ｇ（８７ｍｍｏｌ）、ピペラジン７ｇ（８１ｍｍｏｌ）、１，８−ジアミノナフタリン２７ｇ（１７３ｍｍｏｌ）、及びテトラグリコール３５ｇを装入し、混練しながら４時間以内に１８０℃に加熱し、そしてこの温度で８時間、反応させた。
【０１０３】
室温に冷却後、硫酸ナトリウム１５８ｇ、及びテトラグリコール２５ｇをさらに添加し、混練しながら１８０℃に加熱し、そして８時間さらに加工した。６０℃に冷却後、反応物を水１０００ｍｌに入れ、炭酸カルシウム３ｇを添加し、そして７０℃で１時間撹拌した。
【０１０４】
この懸濁液を濾別し、連続して水、１０％の酢酸、そして水で洗浄した。１１０℃で乾燥した後、理論量の９７％に相当する、黒色ペリレン顔料５４ｇを黒色粉末の形で得た。
【０１０５】
実施例３
【化９】
0005517949.tif 000010
【０１０６】
Ｉｋａ社のＤｕｐｌｅｘ混練機内で、ペリレンビス無水物８０ｇ（２０５ｍｍｏｌ）、４−メトキシベンジルアミン６４ｇ（４６６ｍｍｏｌ）、及びトリグリコール５０ｇを装入し、混練しながら９０分以内に１３５℃に加熱し、そして５時間この温度で反応させた。
【０１０７】
室温に冷却後、硫酸ナトリウム１５８ｇ、及びテトラグリコール２５ｇをさらに添加し、撹拌しながら１８０℃に加熱し、そして８時間さらに加工した。６０℃に冷却後、反応物を水１０００ｍｌに入れ、炭酸カルシウム３ｇを添加し、そして７０℃で１時間撹拌した。
【０１０８】
この懸濁液を濾別し、連続して水、１０％の酢酸、そして水で洗浄した。１１０℃で乾燥した後、理論量の９７％に相当する、黒色ペリレン顔料５４ｇを黒色粉末の形で得た。
【０１０９】
MS (MALDI): m/z (%): 630 (100) [M]-, 510 (5) [M(半イミド)]-。
【０１１０】
実施例４
【化１０】
0005517949.tif 000011
【０１１１】
Ｉｋａ社のDuplex混練機内で、ペリレンビス無水物８５ｇ（２１７ｍｍｏｌ）、４−エトキシアニリン６０ｇ（４３８ｍｍｏｌ）、及びトリグリコール４０ｇを装入し、混練しながら６時間、１８０℃に加熱し、そして８時間この温度で反応させた。
【０１１２】
室温に冷却後、反応物を１．５リットルの水に懸濁させて７０℃に加熱し、そして１時間撹拌した。炭酸カルシウム２ｇの添加後、さらに１時間８０℃で撹拌した。この懸濁液を濾別し、連続して水、１０％の酢酸、そして水で洗浄した。
【０１１３】
１１０℃で乾燥した後、理論量の６７％に相当する、黒色ペリレン顔料８７ｇを赤茶色の粉末の形で得た。
【０１１４】
MS (MALDI): m/z (%): 631 (100) [M+H]+, 653 (2) [M+Na]+。
【０１１５】
実施例５
【化１１】
0005517949.tif 000012
【０１１６】
Ｉｋａ社のＤｕｐｌｅｘ混練機内で、ペリレンビス無水物８５ｇ（２１７ｍｍｏｌ）、プロピルアミン２９ｇ（４９１ｍｍｏｌ）、及びトリグリコール３６ｇを装入し、混練しながら５時間、２５℃で反応させた。
【０１１７】
この混練物を水１４００ｍｌから成る装入物に入れ、硫酸でｐＨ６に調整し、そしてヌッチェを介して濾過する。乾燥後、着色剤８８ｇ（８６％）が、赤茶色の粉末の形で得られる。
【０１１８】
実施例６
【化１２】
0005517949.tif 000013
【０１１９】
Ｉｋａ社のＤｕｐｌｅｘ混練機内で、１，４，５，８−ナフチレンテトラカルボン酸二無水物７６ｇ、１，８−ジアミノナフタリン９３ｇ、及びトリグリコール３３ｇを装入し、混練しながら６時間、１６０℃で反応させた。１リットルの水に懸濁させた後、１時間８０℃で撹拌し、この生成物を濾過後に単離し、そして１２０℃で乾燥させた。ペリノン顔料１１９ｇ（すなわち、理論量で７９％）が、黒色粉末の形で得られた。
【０１２０】
MS (MALDI): m/z (%): 512 (100) [M]+, 535 (5) [M+Na]+。
【０１２１】
実施例７
６０個の鋼球（直径２．５ｃｍ）を有する揺動ミル内で、ペリレンビス無水物７８ｇ（１９８ｍｍｏｌ）、ピペラジン１６ｇ（１８６ｍｍｏｌ）、１，８−ジアミノナフタリン６１ｇ（３８６ｍｍｏｌ）、及びテトラグリコール５５ｇを装入し、粉砕しながら１時間以内に１８０℃に加熱し、そしてこの温度で８時間、反応させる。
【０１２２】
室温に冷却後、粉砕物を２％の炭酸カリウム溶液に入れ、そして７０℃で２時間撹拌する。
【０１２３】
この懸濁液を濾別し、連続して水、１０％の酢酸、そして水で洗浄する。８０℃で乾燥後、ペリレン顔料が黒色粉末の形で得られる。
【０１２４】
実施例８
Ｉｋａ社のＤｕｐｌｅｘ混練機内で、ペリレンビス無水物７８ｇ（１９８ｍｍｏｌ）、ピペラジン１６ｇ（１８６ｍｍｏｌ）、化合物Ａ、化合物Ｂ、及びテトラグリコール５５ｇを装入し、混練しながら１時間以内に２００℃に加熱し、そしてこの温度で４時間、反応させる。
【０１２５】
室温に冷却後、混練物を２％の炭酸カリウム溶液に入れ、そして７０℃で２時間混練する。
【０１２６】
この懸濁液を濾別し、連続して水、１０％の酢酸、そして水で洗浄する。８０℃で乾燥後、黒色ペリレン顔料が粉末の形で得られる。
【表１】
0005517949.tif 000014
【０１２７】
試験９
Ｉｋａ社のＤｕｐｌｅｘ混練機内で、ペリレンビス無水物３９ｇ、１，４，５，８−ナフチレンテトラカルボン酸二無水物３６ｇ、ピペラジン１６ｇ、１，８−ジアミノナフタリン６１ｇ、及びテトラグリコール５５ｇを装入し、混練しながら１時間以内に２００℃に加熱し、そしてこの温度で４時間、反応させる。
【０１２８】
室温に冷却後、混練物を２％の炭酸カリウム溶液に入れ、そして７０℃で２時間撹拌する。
【０１２９】
この懸濁液を濾別し、連続して水、１０％の酢酸、そして水で洗浄する。８０℃で乾燥後、黒色ペリレン顔料が粉末の形で得られる。